(57)【要約】【課題】  リング塗工によるローラー基体成形機の狭いワーク搬送エリアでも、振れ精度に問題なくワークを把持搬送する方法を考案する。【解決手段】  本発明の部品把持機構は、６軸ロボットの６軸フランジに装着される、電磁石を用いた上把持冶具と、２対のエアシリンダーを用いた下把持冶具により構成することで、全自動で更にロボットアームが高速移動・搬送してもローラーの外形振れを極小にできる。【選択図】  図１
2008152127.tif 000002
【特許請求の範囲】
【請求項１】
長軸を重力方向に配置した軸芯体上に降伏応力が50Ｐａ以上600Ｐａ以下の未硬化の液状材料を塗布しローラー形状を成形する工程と、該未硬化の液状材料が塗布されたローラーを把持搬送する工程とを有するローラーの製造方法において、該把持搬送手段が該軸芯体の両端を把持し、且つ少なくとも片方の把持に磁力を用いたことを特徴とする電子写真用ローラーの製造方法。
【請求項２】
請求項１において、未硬化の液状材料を塗布する工程が、環状スリットを有するリング塗工機を使用する手段であり、該未硬化の液状材料が塗布されたローラーを、該塗工機から搬送する際に、該ローラーの片端を電磁石を用いて磁力による吸着把持した後、他方端をさらに把持することを特徴とする電子写真用ローラーの製造方法。
【請求項３】
請求項２において電磁石の外面と、軸芯体の軸中心線からの距離を６ｍｍ以上２５ｍｍ以内の位置に配置し、更に該電磁石の外面と該ローラー表面からの距離を１ｍｍ以上２０ｍｍ以内の位置に配置し、且つ該電磁石と該軸芯体を磁性材で接続し、該電磁石の磁力を該磁性材で伝えることにより、軸芯体の端部を該磁性材で吸着する方法を用いた電子写真用現像ローラーの製造方法。
【発明の詳細な説明】
【技術分野】
【０００１】
本発明は、ローラーの製造方法において、該ローラー把持搬送手段が該ローラー軸芯体の両端を把持し、且つ少なくとも片方の把持に磁力を用いたことを特徴とする電子写真用ローラーの製造方法に関する。
【背景技術】
【０００２】
低価格で高品質の工業部品を大量生産する場合、個々の部品専用の自動加工機で無人生産するのが一般的である。この一貫加工ラインで異なる部品（品種）を加工する場合、多くのラインは全装置を停止して品種替え段取りを行なっている。また上記専用加工機の部品把持、位置決め、部品加工などは、主に直交座標系のオートハンドを用いた部品搬送方法を用いている。
【０００３】
一方、有人組立作業現場では従来の一貫したベルトコンベア生産方式に代わって、分散したセル生産方式が導入され、多品種小ロット生産にすばやく対応でき、更にコンベアを廃したことで省スペースを達成できる等、着実な成果を挙げている。また２１世紀を迎え、この有人組立作業現場における人間の作業を多軸ロボットに置き換え、組立作業から開放された人間が生産性向上検討やロボットの教示に知恵を出し、更なる生産性向上を図るようになっている。このロボットセル生産方式は、部品組立製造部門では現在一般的になりつつある。いっぽう本発明でこれから説明する電子写真用ローラーの製造分野では、多軸ロボットによるセル生産方式は未だ一般的でなく、金型を用いた直交座標系自動無人の一貫生産加工ラインが主流である。
【０００４】
また、特許文献１にはこれらの生産現場で用いられる、作業空間を効率よく利用可能なロボット装置に関する開示がなされている。
【特許文献１】特公平７−７３７８１号公報
【発明の開示】
【発明が解決しようとする課題】
【０００５】
レーザープリンター等に代表される電子写真関連の事務機は、そのパーソナル機等において更なる小型化が求められている。そのため、電子写真用事務機の構成部品、例えば現像ローラー、帯電用ーラー、給紙ローラー等は電子写真機器本体の小型化に合わせ益々ローラー長さを短くする要求がされている。例えば事務機本体が幅で２０ｍｍ小型化されると、現像ローラー基体の芯金軸方向長さは、従来全長２７０ｍｍであったものを２５０ｍｍに短くすることが望まれる。しかし、電子写真用事務機を使うユーザー側の立場ではＡ４、Ａ３などの用紙サイズは変わらない。このように画像形成用に係る部材の軸方向長さは変えようが無く、その結果芯金の露出部分が左右合計で２０ｍｍ短縮した設計にせねばならない（図９参照）。
【０００６】
背景技術で述べたようなロボットセル生産方式で、電子写真用ローラーを成形する場合は、今後は金型製造装置を使わずに、環状スリットを有するリング塗工機を使用しローラーを成形する方法が有利になるであろうと考えられる。理由としては、従来の金型成形に対して大幅に製造装置を簡素に構成でき、さらにリング塗工機のノズル部分を簡単に交換できるので、少量多品種生産に柔軟に対応できるからである。この優位性は結果的に製品別の専用金型製造装置を構築せずに済み、投資回収性の向上と製造ライン据付面積の大幅な縮小をもたらす。
【０００７】
電子写真用ローラーを前述のリング塗工機を使用して成形する方法では、型内で硬化する金型製造方法に比べオープン系で（大気に開放で）未硬化のローラーを取り扱う理由で、用いる材料としては、できるだけ垂れにくい材料が適している。具体的には、材料降伏応力が50〜600Ｐａの未硬化の液状材料が適している。
【０００８】
降伏応力（しばしば降伏点と呼ばれる）とは、それ以下では試料が固体として振舞う限界応力のことである。応力により試料はバネのように弾性的に変形するが、この応力が取り除かれると変形は消失する。降伏応力以下では、加えられる応力と変形は比例関係を保つ。降伏応力を超えると、凝集フィラーによって形成されていた３次元網目構造の構造破壊が生じ、試料は流動を開始する。加えられた応力によって際限なく変形し続け、応力を除いてももとの形状に戻ることはない。
【０００９】
つまり、塗膜の厚みが大きくなるにつれて材料にかかる重力は大きくなり、重力方向に材料が流れやすくなる。流れを生じさせないためには、重力に対して充分な降伏応力を持つことが必要である。塗膜の厚みに対して充分な降伏応力を持つことにより、形状が安定し寸法精度の良い成形物を得ることが出来る。例えば降伏応力が５０Ｐａ以下では材料が垂れ易く、一方６００Ｐａ以上にすると垂れ性は良くなるが塗工時にレべリングが悪くローラー表面にスジが出易くなる。しかし、子のような材料を用いても従来の搬送方法では、振れが悪化することがあるので本発明では把持搬送方法に着目し、考察した。
【００１０】
以下、図１０に基づき説明する。上記のような材料を用いても、未硬化の液状材料が塗布されたローラーを、該塗工機から一次加硫機へロボットハンドで搬送する際に搬送の衝撃（応力）を与えると、ローラー真円度や振れ精度が悪化してしまう。そのため、従来のリング塗工機で上記降伏応力の液状材料を用いて電子写真用ローラーを製造する場合で本発明の把持搬送方法に依らない場合は、人間が直接手指をもちいて、未硬化のローラーを搬送の衝撃を与えず安定して搬送する必要がある。またリング塗工方式によるローラー成形では、成形条件によっては現像用部材の軸端に成形後の切代（きりしろ）が必要である。この切代を考慮すると、芯金の露出部分長さは５〜６ｍｍ程度に短くなってしまう。実際の生産時、成形後のローラー搬送は、この数ミリの芯金露出部をオートハンドで把持する必要がある。従ってこれらの課題を克服しないと、電子写真用ローラーの成形で環状スリットを有するリング塗工機を使用し、ロボットセルで連続無人生産、しかも多品種「大量」生産する方法は実現できず、引き続き人手に頼らざるを得ない。しかし昨今の少子高齢化傾向や若者の理工系離れなど、将来の熟練技能者確保は厳しい。このため、多品種「少量」生産ならびに多品種「大量」生産を低コストで両立させる、手作業加工の柔軟性と無人専用加工機の高効率性を両立した全自動多品種対応のロボットセル方式によるローラー成形装置を実現する必要に迫られている。
【課題を解決するための手段】
【００１１】
本発明では、電子写真用ローラーを前述のリング塗工機を使用して材料降伏応力が50〜600Ｐａの未硬化の液状材料をローラー状に成形し、未加硫のローラーを搬送する際に、搬送衝撃が無い優れた把持方法と多軸ロボットとを組み合わせることにより、偏肉が極小で且つローラー真円度や振れ精度の優秀な、電子写真用ローラーの製造方法を提供することができる。また、環状スリットを有するリングを用いた塗布装置はその構造上、可動式の芯金上下クランプ軸の可動ストロークを短くしたほうが芯金位置決め精度は高精度になる。さらに塗布リングや材料供給配管等が存在し、ローラー塗工付近は複雑に狭くなっている。このことが部品搬送の自動化を困難なものとしている。
【００１２】
そこで電磁石の吸着力を利用すると共に、その電磁石の置く場所を工夫することで、芯金左右の露出部分が数ｍｍの状況においても、ローラー塗工付近が複雑に狭くなっていても、生産性に何ら影響することなく把持ハンドリングが可能となる。これより本発明に用いた現像用ローラーの把持方法の例を掲げ、その電磁石の置く場所の工夫について、図１、図２、図４、図５、図6、図７に基づいて説明する。
【００１３】
図７は、現像用ローラー芯金の上端に直接電磁石を配置し、ローラーを吸着把持し、重力方向下向きに吊り下げた状態である。構造的にもっとも単純で安易な方法であるが、電磁石（本発明ではフジタＦＳＧＰ-４０）の高さ方向４０ｍｍの確保が必須である。図５、図６は電磁石を現像ローラーの脇に平行して配置し、電磁石の磁力を磁力伝達用軟鉄材、本発明では板厚４ｍｍのSS400材、を用いてローラーを吸着把持し、重力方向下向きに吊り下げた状態である。磁力伝達用軟鉄材には芯金上端が当接する位置に、位置決め用孔が加工してある。
【００１４】
図で明らかなように、ローラーを把持吊り下げするのに必要な軸芯体上方の空間は、図７では４０ｍｍ、図５、図６では４ｍｍである。即ち、本発明のようない電磁石の置く場所を工夫すれば、（４０−４）＝３６ｍｍの空間の節約が可能になる。電磁石とローラー芯金上端の、磁力伝達用軟鉄材にとりつける位置については後述する実施例を参照にされたい。
【００１５】
次に本発明の部品把持機構をわかり易く説明する。
【００１６】
上記最初の課題：電子写真装置の小型化による部品把持部分（芯金露出部分）の短軸化に対応するために部品把持に電磁石を用いることにした。
【００１７】
ローラー塗工場所付近が複雑に狭くなっている問題を解決するため、多軸ロボットに装着される部品把持用電磁石の位置を工夫し、直接電磁石を芯金上または下方向にレイアウトせず、ローラー軸方向脇に置き、電磁石の磁力を磁力伝達用軟鉄材料（いわゆるマグネットヨーク）を介することによりローラー芯金を吸着できるようにした。この工夫で、画像形成用に係る部材の軸方向長さの端部から、同じく軸方向長さで１０ｍｍ以内の空間があればローラーを吸着する冶具をリング塗工装置に挿入可能にした。
【００１８】
先に述べてきたように、製造装置をより簡素に構成でき、塗工用リングの交換が簡単なことで少量多品種生産に対応するために、金型によるローラー基体製造方法にかわってリング塗工機によるローラー基体製造方法を導入する際には、用いる液状材料がその降伏応力値が５０〜６００Ｐａのたれ難い性質を持ち、かつ部品把持機構に独自の工夫をし、部品把持による衝撃や振動が振れ精度に影響を与えないように工夫した。
【００１９】
以下、本発明の部品把持機構の詳細を説明する（図１、図２参照）。
【００２０】
電子写真用ローラー基体が該塗工リングにて芯金上に画像形成用に係る部材を塗工された後、最初にその芯金上端を前述の方法で磁力吸着把持した後、前述の複雑に狭くなっているローラー塗工場所付近から抜き取る。次に他方端（即ち軸方向の下端）を二対の空気圧シリンダー機構を組み合わせた把持冶具によって概ローラーの両端を把持する。あるいは小型の電動スライダーの組み合わせ等を用いても良い。これにより、次の搬送工程において該ローラーの下端が振れ回るようなことは防止できる。空気圧シリンダーの把持クランプ時に、二対の空気圧シリンダー機構の駆動はスピードコントローラー（いわゆるスピコン）で緩やかにローラーに振動を与えずにクランプ把持させることは言うまでもない。この把持機構の構造ならびに組み立て方法を図４に基づいて説明する。
【００２１】
多軸ロボット腕２１の６軸フランジ２９には、把持冶具連結ハンド２５が取付けられている。連結ハンド２５の重力軸上方には電磁石２８を取り付けるための電磁石ホルダー２２、上把持冶具磁力伝達用軟鉄材（SS400）２７、上把持冶具ホルダー（アルミ材）２６がボルト・ナット類で連結されている。連結ハンド２５の重力軸下方には、エアシリンダー把持冶具その一２３、エアシリンダー把持冶具その二および芯金下端押さえ板２４、がボルト・ナット類で連結されている。エアシリンダー冶具２３と２４は、図中矢印方向に圧空駆動される。
【００２２】
次にローラーを下把持する際の、二対の空気圧駆動シリンダーの動きを、図１と図２を参照に説明する。図１で示すように、ローラー下端把持動作前は、この芯金下押さえ板はエアシリンダー２３および２４により格納されている。芯金下端を把持動作する時、まず芯金上端を磁力吸着把持しローラー塗工場所付近から抜き取った後、図２のようにエアシリンダー把持冶具その一（２３）のシリンダーロッドが重力方向下方向へ動作するように、空気圧をシリンダーに入力する。次にエアシリンダー及び芯金下押さえ板２４が芯金方向水平にせり出す（押さえ板には芯金真下に位置決め用テーパー状の「すり鉢」孔が加工してある）。次に、エアシリンダー把持冶具その一（23）がエアシリンダー把持冶具その二および芯金下押さえ板（24）を上方に駆動し、該ローラーを確実にクランプ・把持する。
【００２３】
このようにして該塗工済ローラーの両端を確実に把持した後、ロボットハンドにより適切な搬送速度によって、次の一次加硫工程まで搬送する。
【発明の効果】
【００２４】
本発明により、偏肉が極小で且つローラー真円度や振れ精度の優秀で、従来よりも長さが短い電子写真用ローラーの部品把持方法を提供できる。また本発明を更に応用することで、被加工部品の種々の変更に自在に対応できる方法を提供することができる。
【発明を実施するための最良の形態】
【００２５】
以下、電子写真用ローラを被加工部品とした例を用いて説明する。
【００２６】
図１に、本発明に用いた、搬送用多軸ロボット・デンソーＶＳ６３５３ＥＭの腕部分が未加硫の該ローラー片端を電磁石を用いた冶具によって吸着把持し、該リング塗工機から抜き取った後の様子を示す。磁力を用いた把持冶具は、６軸の多軸ロボット２１のフランジ２９に装着される。把持冶具連結ハンド２５は、図６に示すように多軸ロボット２１に装着されることでＸ、Ｙ、Ｚ方向に自在に移動もしくは回転可能となる。
【００２７】
図１０に芯金投入機、液状材料供給装置、リング塗工機、搬送ロボット、一次加硫の配置状況を示した。一次加硫炉の後工程は、従来からある金型加工製造装置と同様なので説明は省く。
【００２８】
図２は図１の次の動作を示している。前記搬送用多軸ロボットが空気圧シリンダー二個を組み合わせた冶具により、該ローラーの他方端を把持している様子を示す。
【００２９】
図３は図２の次の動作を示していて、該ローラーを一次加硫機へ搬送している様子を示している。
【００３０】
図４は電磁石を用いて吸着把持する部分の装置構成図である。電磁石本体はフジタＦＳＧＰ-４０、それに電磁石コントローラーＦＳＤＣ−２４０３を組み合わせ、クランプ時は励磁させ、アンクランプ時は消磁できるようにコントロールに電気回路を工夫してある。
【００３１】
図４は電磁石を用いた把持冶具によって該ローラーを把持した状態を示す。
【実施例１】
【００３２】
本発明の実施例を電子写真用機能部品の一つである現像ローラーについて、その基層をリング塗工機と基層塗工後の一次加硫（最初の加熱硬化）工程を例に掲げ説明する。なお本実施例は発明の対象とする被加工部品等を限定するものではない。
【００３３】
〔塗工装置・部品搬送冶具類〕
現像ローラーの塗工および塗工後の一次加硫炉までの搬送については「発明を実施するための最良の形態」で説明した塗工装置および部品搬送治具類を準備した。リング塗工ノズルおよび塗布条件は、二次加硫後の現像ローラーの外径（＝弾性体層の外径）がφ１２ｍｍとなるように設定した。
【００３４】
なお、電磁石（フジタＦＳＧＰ-４０）とローラー芯金上端の磁力伝達用軟鉄材間の取付け位置は、図５で示すように軸芯体の軸中心線からの距離を２５ｍｍに配置し、即ち図６では電磁石の外面と該ローラー表面からの距離を１９ｍｍに設定した。なお参考までに言うと、図６においてローラー表面からの距離は１ｍｍ以上あれば電磁石２８と弾性体層１０２が接触することはない。
【００３５】
〔降伏応力測定法〕
粘弾性測定装置による液状ゴム材料の降伏応力測定法を以下に記す。
【００３６】
粘弾性測定装置にはHaake社製RheoStress600を用いた。材料約１ｇを採取し試料台の上にのせ、コーンプレートを徐々に近づけて、試料台から約５０μｍの位置で測定ギャップを設定した（コーンプレートにはφ３５ｍｍ、傾斜角度１°のモノを用いた）。そのとき、まわりに押し出された材料を奇麗に除去し測定に影響の出ないようにした。材料温度が２５℃になるようにプレート台の温度は設定され、試料をセットしてから１０分間放置後、測定を開始した。試料にかける応力は０．００Paからスタートし５００００Paまでの範囲（周波数は１Hz）を、１８０秒かけて変動させ、そのときのG'貯蔵弾性率、G"損失弾性率、位相差tanδの変化を３２ポイント測定した。G'ははじめ線形粘弾性領域で一定の値となり、その後G'貯蔵弾性率とG"損失弾性率が交差する点の応力値を読み取り、降伏応力とした。
【００３７】
次に実験用の部品作成手順を説明する。
【００３８】
〔弾性層ゴム材料〕
弾性層の形成には液状のシリコーンゴムを用いた。液状シリコーンゴムは、オルガノポリシロキサンに充填剤としてシリカ粉末、石英粉末、カーボンブラック等を配合しベース材料とした。さらに硬化触媒として白金化合物を微量配合したものを混合物Ａとし、オルガノハイドロジェンポリシロキサンを配合したものを混合物Ｂとし、それぞれリングコート機に付随の原料タンク１、原料タンク２にセットし、圧送ポンプを使用してスタチックミキサーに送り出し混合物Ａと混合物Ｂを１：１の比率で混合した。
【００３９】
（シリコーンゴム組成物の調製）
分子鎖量末端ビニル基封鎖ジメチルポリシロキサン            ８０質量％
カーボンブラック                                            ２質量％
（電気化学工業製デンカブラック（登録商標）粉状）
シリカ                                                    １３質量％
（日本アエロジル製：商品名：ＡＥＲＯＳＩＬ（登録商標）５０）
上記の配合物をプラネタリーミキサーを用いて３０分間混合脱泡した。さらにこのベース材料１００部に対して、塩化白金酸のイソプロピルアルコール溶液（白金含有量３質量%）０．０２部を加えて混合し混合物Ａとし、粘度１０ｃｐｓのオルガノハイドロジェンポリシロキサン（ＳｉＨ含有量１質量％）１．５部を加えて混合し混合物Ｂとした。混合物Ａと混合物Ｂをそれぞれ、原料タンク１、原料タンク２にセットし、圧送ポンプを使用してスタチックミキサーに送り出し混合物Ａと混合物Ｂを１：１の比率で混合した。このようにして降伏応力５０〔Ｐａ〕の現像ローラー用液状材料を得た。
【００４０】
軸芯体（芯金）として、直径６ｍｍ、長さ２７５ｍｍの丸棒状鋼材製芯金で、表面に化学ニッケルメッキを施したものを１００本用意した。
【００４１】
＜塗工工程＞
まず、図１１の環状スリットを有するリング塗工装置を使って、前述の弾性体形成用材料を前述の鋼材製芯金の外周面に塗布し、加硫前の現像ローラー用基層（硬化前の液状樹脂層）を得た。この装置の塗工ヘッド８は、図１２に示す構成を有する。加硫前液状樹脂層の厚さは約３ｍｍとなるように塗工ヘッドを設計製作した。
【００４２】
軸芯体１０１を塗工ヘッド８の上方から下方に鉛直方向に移動させ（図１１）、塗工ヘッドを通過させ、一旦成形ヘッドの下方に位置させた。次に、軸芯体を鉛直上方に移動させながら、塗工ヘッドにより軸芯体外周面に液状樹脂層を形成した。この動作を自動で繰り返し１００本の未加硫ローラーを得た。
【００４３】
＜塗工後の一次加硫炉までの搬送＞
図８に現像用ローラーの断面説明図を示す。
【００４４】
図１に、本発明に用いた、搬送用多軸ロボット・デンソーＶＳ６３５３ＥＭの腕２１および２９が、未加硫の該ローラー片端を、電磁石を用いた冶具によって吸着把持し、該リング塗工機から抜き取った後の様子を示す。把持搬送の最初、ローラーは図１に示す電磁石22と磁力伝達用軟鉄冶具により、ローラー上端部のみ把持吸着されている。また仮に図１の用にローラー上端を把持したままの状態で、ロボットが高速搬送移動すると（毎秒0.5メートル程度）、ローラー上端をピポットとし、ローラー下端は振り子状態で大きく振られ、未加硫のゴム材料は偏芯してしまう。それを防止するため、次に図２に示す動作に入る。なお、ロボットの搬送速度は毎秒０.５メートルで実施している。
【００４５】
図２は前記搬送用多軸ロボットが空気圧シリンダー二個を組み合わせた冶具により、該ローラーの他方端（下端）を把持している様子を示す。本発明では、ＣＫＤ製のＳＴＲ−Ｍ−６−４０−ＫＯＨ３−Ｄ型空気圧シリンダーを二個用いた。
【００４６】
図３は、該ローラーを一次加硫機へ搬送している様子を示している。図３は一次加硫機の取り起き部分へ向けて、ロボットが把持装置をもちいて、リング塗工機により成形された直後のローラーを、ロボットがローラーをチャック搬送している状態である。
【００４７】
なお、本実施例に用いたロボットセル装置一連の動作には、ロボットコントローラＲＣ５（デンソー）、ＰＬＣ（三菱電機）を用いた。また、動作と制御は、ロボットプログラムとシーケンスラダープログラムを本実施例専用に設計製作し、無人・全自動で一連の搬送動作を行なった。本実施例の塗布タクトタイムは３０秒／本の条件で、連続動作した。塗工〜一次加硫の間の動作は、無人で円滑に実施された。
【００４８】
＜ローラーの外径精度振れ測定・評価＞
得られた一次加硫済のローラーの外形振れ精度を以下の方法にて測定した。
【００４９】
得られた一次加硫後のローラーをエスペック製の熱風循環式高温槽に１００本まとめて投入し、加熱温度200℃で２時間二次加硫した後、以下の測定を行った。
【００５０】
レーザー測長機（東京精密株式会社製）によってローラー両端部からおよそ５２ｍｍ毎に合計５点の外径測定し、これを３６０°回転させながら行い、その平均を各点での外径とした。さらに、測定した５点における外径を比較し、最大値と最小値の差をとって、その値を測定し、外形振れ精度とした。測定結果、実施例１で試作した１００本のローラーは、すべて３０μｍ未満で、電子写真用ローラー用基体として全て満足の行く結果を得た。
【実施例２】
【００５１】
実施例２は実施例１と同様の装置により、以下の材料を用いて試作をした。
【００５２】
〔弾性層ゴム材料〕
実施例２で用いた材料は実施例１のジメチルポリシロキサンの分子量を上げ、下記の配合にし、降伏応力を大きくする調整を行った。
【００５３】
（シリコーンゴム組成物の調製）
分子鎖量末端ビニル基封鎖ジメチルポリシロキサン            ８０質量％
カーボンブラック                                            ５質量％
（電気化学工業製デンカブラック（登録商標）粉状）
シリカ                                                    １３質量％
（日本アエロジル製：商品名：ＡＥＲＯＳＩＬ（登録商標）５０）
上記の配合物をプラネタリーミキサーを用いて３０分間混合脱泡した。その他は実施例１と同様の操作をし、降伏応力６００〔Ｐａ〕弾性層ゴム材料用混合物を得た。
【００５４】
軸芯体（芯金）は実施例１と同じものを１００本用意した。
【００５５】
＜塗工工程＞
実施例１と同様の塗工ヘッドを用い、実施例１と同様の方法により軸芯体外周面に液状樹脂層を形成し、１００本の未加硫のローラーを得た。
【００５６】
＜塗工後の一次加硫炉までの搬送＞
実施例１と同様のタクトタイムで、実施例１と同様の多軸ロボットと搬送冶具を用い、塗工〜一次加硫を無人で実施した。
【００５７】
＜ローラーの外径精度振れ測定・評価＞
得られた一次加硫済のローラーの外形振れ精度を以下の実施例１と同様の方法にて二次加硫し、測定・評価した。
【００５８】
実施例２で試作した１００本のローラーは、すべて３０μｍ未満で、電子写真用ローラー用基体として全て満足の行く結果を得た。
【００５９】
（比較例１）
比較例１として、実施例１と同様の装置を用意した。
【００６０】
〔弾性層ゴム材料〕
弾性層ゴム材料は実施例１と同様のものを用い、同様の操作をし、実施例１と同様の弾性層ゴム材料用混合物を得た。軸芯体（芯金）は実施例１と同じものを１００本用意した。
【００６１】
＜塗工工程＞
実施例１と同様の塗工ヘッドを用い、実施例１と同様の方法により軸芯体外周面に液状樹脂層を形成し、１００本の未加硫のローラーを得た。
【００６２】
＜塗工後の一次加硫炉までの搬送＞
実施例１と同様のタクトタイムで、実施例１と同様の多軸ロボットと搬送冶具を用い、ただし、図２の空気圧シリンダー二個を組み合わせた冶具による該ローラーの他方端（下端）把持をしない状態でローラー塗工後の把持搬送〜一次加硫を無人で実施した。
【００６３】
＜ローラーの外径精度振れ測定・評価＞
得られた一次加硫済のローラーの外形振れ精度を以下の実施例１と同様の方法にて二次加硫し、測定・評価した。
【００６４】
比較例１で試作した１００本のローラーは、全てが外形振れが１００μｍを超えていた。
【００６５】
（比較例２）
比較例２は実施例１と同様の装置により、以下の材料を用いて試作をした。
【００６６】
〔弾性層ゴム材料〕
比較例２で用いた材料は実施例１のジメチルポリシロキサンの分子量を下げ、
下記の配合にし、降伏応力を下げる調整を行った。
【００６７】
（シリコーンゴム組成物の調製）
分子鎖量末端ビニル基封鎖ジメチルポリシロキサン            ８０質量％
カーボンブラック                                            ２質量％
（電気化学工業製デンカブラック（登録商標）粉状）
シリカ                                                    １３質量％
（日本アエロジル製：商品名：ＡＥＲＯＳＩＬ（登録商標）５０）
上記の配合物をプラネタリーミキサーを用いて３０分間混合脱泡した。比較例２では降伏応力がより下がるよう、ジメチルポリシロキサンの分子量を調整した。
【００６８】
その他は実施例１と同様の操作をし、降伏応力２０〔Ｐａ〕弾性層ゴム材料用混合物を得た。
【００６９】
軸芯体（芯金）は実施例１と同じものを１００本用意した。
【００７０】
＜塗工工程＞
実施例１と同様の塗工ヘッドを用い、実施例１と同様の方法により軸芯体外周面に液状樹脂層を形成し、１００本の未加硫のローラーを得た。
【００７１】
＜塗工後の一次加硫炉までの搬送＞
実施例１と同様のタクトタイムで、実施例１と同様の多軸ロボットと搬送冶具を用い、塗工〜一次加硫を無人で実施した。
【００７２】
＜ローラーの外径精度振れ測定・評価＞
得られた一次加硫済のローラーの外形振れ精度を以下の実施例１と同様の方法にて二次加硫し、測定・評価した。
【００７３】
比較例２で試作した１００本のローラーは、８０本が３０μｍ未満で、２０本が３０μｍ以上４０μｍ以下だった。
【図面の簡単な説明】
【００７４】
【図１】ローラー片端を電磁石把持し、リング塗工機から抜いた様子
【図２】もう一方のローラー片端を空気圧シリンダー冶具で把持した状態
【図３】デパレタイズしているところ。
【図４】把持ハンド組み立て説明図
【図５】電磁石、磁力伝達用軟鉄材が現像ローラーを把持した状態の説明図で、電磁石の外面と、軸芯体の軸中心線からの距離を２５ｍｍに設定した図
【図６】電磁石、磁力伝達用軟鉄材が現像ローラーを把持した状態の説明図で、電磁石の外面と、ローラー表面からの距離を２０ｍｍに設定した図
【図７】電磁石を現像ローラー真上に配置し把持した状態の説明図
【図８】現像用ローラーの断面説明図
【図９】Ａ４サイズ現像用ローラーの長さ説明図
【図１０】本発明で説明する製造装置の全貌（概略説明図）
【図１１】リング塗工機概略説明図
【図１２】塗工ヘッド断面概略説明図
【符号の説明】
【００７５】
１  架台
２  コラム
３  ボールねじ
４  ＬＭガイド
５  サーボモータ
６  プーリ
７  ブラケット
８  リング形状の塗工ヘッド
９  ワーク下保持軸
１０  ワーク上保持軸
１１  供給口
１２  配管
１３  材料供給弁
１４  リニアガイド
２１  多軸ロボットの腕部分
２２  電磁石用ホルダー
２３  エアシリンダー把持冶具その一
２４  エアシリンダー把持冶具その二および芯金下端押さえ板
２５  把持冶具連結ハンド
２６  上把持冶具・ホルダー（アルミ材）
２７  上把持冶具・磁力伝達用（軟鉄材）
２８  電磁石
２９  多軸ロボットの６軸フランジ
１０１  軸心体
１０２  弾性体層（硬化前または硬化後）
１０３  表面層
２０１  リングヘッド上部
２０２  リングヘッド下部
２０３  材料注入口
２０４  材料流路
２０５  材料吐出口
【図１】
2008152127.tif 000003
【図２】
2008152127.tif 000004
【図３】
2008152127.tif 000005
【図４】
2008152127.tif 000006
【図５】
2008152127.tif 000007
【図６】
2008152127.tif 000008
【図７】
2008152127.tif 000009
【図８】
2008152127.tif 000010
【図９】
2008152127.tif 000011
【図１０】
2008152127.tif 000012
【図１１】
2008152127.tif 000013
【図１２】
2008152127.tif 000014